실시 예 10 의 Pd 를 시종 한 에폭시 기판 상 에 , 산화 구리 나노 입자 ( 수 평균 50 nm , 씨 아이 카세 이제 ) 20 중량 % 의 γ - 부티 로 락톤 분산 액 을 바 코터 로 도포 , 핫플레이트 상 에서 질소 기류 하 , 100 ℃ 10 분 건조 하 여 산화 구리 입자 의 퇴적 막 을 가지 는 기판 을 제작 했 다 . 그 기판 을 실시 예 10 과 동일 하 게 처리 한 바 , 이 처리 중 , 구리 입자 도포 부 이외 에 도 다량 의 구리 가 석출 했 다 . 그 후 , 실시 예 10 과 동일 하 게 , 세정 , 건조 했 다 . 도 4 의 1 mm , 2 mm , 5 mm 각각 의 갭 을 가지 는 전극 간 에 있 어서 의 저항 은 , 0 Ω , 0 Ω , 0 . 1 Ω 으로 , 테스터 의 측정 하 한 이하 로 되 었 다 .